(57)【特許請求の範囲】
【請求項１】
算術平均表面粗さ（Ｒａ）が０．１μｍ以下のポリエステル樹脂フィルム又はフッ素樹脂フィルムであって紫外線吸収剤を含む平滑な樹脂フィルムが、未加硫タイヤ外表面に前記樹脂フィルムを接着剤を介在させることなく貼付し前記未加硫タイヤを加硫成形することで、タイヤサイド部の外表面に剥離可能に設けられた、空気入りタイヤ。
【請求項２】
前記樹脂フィルムの貼付部におけるタイヤ外表面が黒色であり、当該樹脂フィルム剥離後のタイヤ外表面の算術平均表面粗さ（Ｒａ）が０．１μｍ以下である請求項１記載の空気入りタイヤ。
【請求項３】
前記樹脂フィルムの貼付部における当該樹脂フィルム剥離後のタイヤ外表面のＪＩＳ  Ｚ８７４１による６０°光沢度が６０以上である請求項１又は２記載の空気入りタイヤ。
【請求項４】
前記樹脂フィルムが、サイド部の高さ方向の略全体においてタイヤ周方向の全周にわたってリング状に設けられた請求項１〜３のいずれか１項に記載の空気入りタイヤ。
【請求項５】
算術平均表面粗さ（Ｒａ）が０．１μｍ以下のポリエステル樹脂フィルム又はフッ素樹脂フィルムであって紫外線吸収剤を含む平滑な樹脂フィルムを、未加硫タイヤのサイド部の外表面に接着剤を介在させることなく貼付し、前記樹脂フィルムの貼付状態で前記未加硫タイヤを加硫成形する、空気入りタイヤの製造方法。
【請求項６】
前記樹脂フィルムの貼付部におけるタイヤ外表面が黒色であり、当該樹脂フィルム剥離後のタイヤ外表面の算術平均表面粗さ（Ｒａ）が０．１μｍ以下である請求項５記載の空気入りタイヤの製造方法。
【請求項７】
前記樹脂フィルムの貼付部における当該樹脂フィルム剥離後のタイヤ外表面のＪＩＳ  Ｚ８７４１による６０°光沢度が６０以上である請求項５又は６記載の空気入りタイヤの製造方法。
【請求項８】
前記樹脂フィルムを、サイド部の高さ方向の略全体においてタイヤ周方向の全周にわたってリング状に設ける請求項５〜７のいずれか１項に記載の空気入りタイヤの製造方法。
【発明の詳細な説明】
【技術分野】
【０００１】
本発明は、空気入りタイヤに関し、より詳細にはタイヤ外表面の光の反射を変えることで外観を向上させた空気入りタイヤに関する。
【背景技術】
【０００２】
一般に、空気入りタイヤの外観、特にサイド部の外観を向上することは、空気入りタイヤの商品価値を高める上で重要であり、従来より種々の提案がなされている。
【０００３】
例えば、下記特許文献１には、タイヤの外観とともに耐候性を向上させるために、サイドウォールゴム層の外側に、ナイロンフィルム層を設けた空気入りタイヤが提案されている。また、下記特許文献２には、耐オゾンクラック性を付与しながら、外観を向上するために、超高分子量のポリエチレンからなる薄膜をサイドウォール表面にラミネートした空気入りタイヤが提案されている。
【０００４】
また、下記特許文献３には、成形されたタイヤの表面の光沢度を上げ、タイヤの外観を向上するために、金型の表面を所定粒径のビーズショットにより成形し、該金型を用いて、表面粗さ（Ｒａ）が１．５〜２０μｍの範囲にあるタイヤ表面を成形することが開示されている。また、下記特許文献４には、タイヤの外表面に沿う光反射面を得るために、０．３８１μｍ未満の平均表面粗さを有する金型を用いて、タイヤのサイドウォール部を成形することが開示されている。
【特許文献１】特開平０７−０９６７１９号公報
【特許文献２】特開平０３−２９２２０５号公報
【特許文献３】特開２０００−１４２０２６号公報
【特許文献４】特開２００４−０１７９６４号公報
【特許文献５】特開２００６−１４３８８９号公報
【発明の開示】
【発明が解決しようとする課題】
【０００５】
上記特許文献３及び４に開示の技術は、金型表面の粗さを規定することで、タイヤサイド部の光沢度を向上するものであるが、金型表面は、タイヤの加硫成形時に、タイヤ本体を構成するゴム内部からブルームしてきた物質が付着し、これにより汚れてしまうため、その汚れがサイド部の表面に転写されて外観を損なうという問題がある。
【０００６】
一方、上記特許文献１及び２に開示の技術は、樹脂フィルムをタイヤサイド部の外表面に設けるものではあるが、該フィルムをタイヤ本体に完全に接着するものであり、すなわち、該フィルムはタイヤ使用時におけるタイヤ外表面の一部を構成することで、耐候性や耐オゾンクラック性の向上を図っている。そのため、例えば、特許文献１では、ナイロンフィルム層をサイドウォールゴム層に確実に接着するために、ナイロンフィルムにＲＦＬ処理などの接着前処理を行っており、樹脂フィルムをタイヤ外表面に剥離可能に設けることを意図したものではない。
【０００７】
ところで、空気入りタイヤにおいては、製造後、最終のユーザーに渡すまでに長い期間がかかる場合があり、そのような場合の保管時や店頭での陳列時に、耐候性を確保して商品価値が損なわれないようにする必要がある。耐候性に関し、上記特許文献５には、長期間にわたってタイヤの外観を美麗に保持するために、タイヤ用ゴム組成物に、ジアミン系老化防止剤とともに、ベンゾエート系及び／又はトリアジン系紫外線吸収剤を配合することが提案されているが、この文献は、タイヤサイド部やトレッド部においてタイヤ本体を構成するゴム自体に紫外線吸収剤を配合することを開示したものにすぎない。
【０００８】
本発明は、以上の点に鑑みてなされたものであり、タイヤサイド部の光沢度を上げて外観を向上させるとともに、耐候性も向上することができる空気入りタイヤを提供することを目的とする。
【課題を解決するための手段】
【０００９】
本発明に係る空気入りタイヤは、算術平均表面粗さ（Ｒａ）が０．１μｍ以下のポリエステル樹脂フィルム又はフッ素樹脂フィルムであって紫外線吸収剤を含む平滑な樹脂フィルムが、未加硫タイヤ外表面に前記樹脂フィルムを接着剤を介在させることなく貼付し前記未加硫タイヤを加硫成形することで、タイヤサイド部の外表面に剥離可能に設けられたものである。
【００１０】
また、本発明に係る空気入りタイヤの製造方法は、算術平均表面粗さ（Ｒａ）が０．１μｍ以下のポリエステル樹脂フィルム又はフッ素樹脂フィルムであって紫外線吸収剤を含む平滑な樹脂フィルムを、未加硫タイヤのサイド部の外表面に接着剤を介在させることなく貼付し、前記樹脂フィルムの貼付状態で前記未加硫タイヤを加硫成形するものである。
【発明の効果】
【００１１】
上記樹脂フィルムは、タイヤとして使用される前にタイヤ本体から剥がされるが、貼っていた部分の表面粗さは小さく、そのため、光の反射性が向上する。従って、光沢が良くなり、タイヤサイド部に光り輝いた表面を与えるので、タイヤの外観を向上することができる。また、最終のユーザーに商品を渡す段階で上記樹脂フィルムを剥がせば、タイヤ輸送中のキズや汚れの付着も防止することができる。
【００１２】
また、製造後、最終のユーザーに渡すまでに長い期間放置された場合でも、樹脂フィルムの有する紫外線吸収剤の効果により、ゴムの劣化が抑制され、耐候性を向上することができる。
【発明を実施するための最良の形態】
【００１３】
以下、本発明の実施に関連する事項について詳細に説明する。
【００１４】
本発明において用いられる樹脂フィルムは、紫外線吸収剤を含む平滑なフイルムである。紫外線吸収剤を含むフィルムとしては、フィルムを構成する樹脂に紫外線吸収剤を練り込んで製造した樹脂フィルムでもよく、あるいはまた、予め製造された樹脂フィルムに対して、紫外線吸収剤を含む液体を浸漬（ディッピング）やコーティングで処理し、フィルム表面に紫外線吸収剤を含む皮膜を形成したものであってもよい。
【００１５】
紫外線吸収剤としては、特に限定されないが、例えば、２−（２’−ヒドロキシ−５’−メチルフェニル）ベンゾトリアゾール、２−［２−ヒドロキシ−３−（３，４，５，６−テトラヒドロキシフタルイミド−メチル）−５−メチルフェニル］ベンゾトリアゾール、２−（３−ｔ−ブチル−２−ヒドロキシ−５−メチルフェニル）−５−クロロベンゾトリアゾール、２−（２−ヒドロキシ−５−ｔ−オクチルフェニル）ベンゾトリアゾール、２−（２’−ヒドロキシ−３’，５’−ジ−ｔ−ペンチルフェニル）ベンゾトリアゾール等のベンゾトリアゾール系；２，４−ジ−ｔ−ブチルフェニル−１，３，５−トリアジン−２−イル）−５−［（ヘキシル）オキシ］−フェノール等のトリアジン系、２，４−ジ−ｔ−ブチルフェニル−３，５−ジ−ｔ−ブチル−４−ヒドロキシベンゾエート等のベンゾエート系、２−ヒドロキシ−４−ｎ−オクタオキシベンゾフェノン等のベンゾフェノン系、フェニルサリシレート、ｐ−ブチルフェニルサリシレート等のサリチル酸誘導体などが挙げられる。
【００１６】
上記樹脂フィルムは、（ａ）融点が２３０℃以上、（ｂ）厚みが１０〜１５０μｍ、及び（ｃ）算術平均表面粗さ（Ｒａ）が０．１μｍ以下であるものが好ましい。
【００１７】
上記（ａ）に関し、フィルムの融点が２３０℃未満では、タイヤ加硫時における耐熱性に劣り、収縮するなどして、剥離したタイヤ表面の光沢度が損なわれる。該フィルムの融点は２５０℃以上であることがより好ましい。該フィルムの融点の上限は、特に限定されず、融点は高いほど好ましいが、通常は３５０℃以下である。ここで、融点は、ＪＩＳ  Ｋ７１２１に準拠して測定される値である。
【００１８】
このような融点を持つ樹脂フィルムとしては、例えば、ポリエチレンテレフタレート（ＰＥＴ）フィルム、ポリブチレンテレフタレート（ＰＢＴ）フィルム、ポリエチレンナフタレート（ＰＥＮ）フィルムなどのポリエステル樹脂フィルム、フッ素樹脂フィルムなどが、好ましいものとして挙げられる。
【００１９】
上記（ｂ）に関し、フィルムの厚みが１０μｍ未満では、未加硫タイヤ外表面への貼付時にシワになりやすく、作業性を損なうとともに、シワにより剥離後のタイヤ表面の光沢度が損なわれる。該フィルムの厚みが１５０μｍを超えるような厚手のものであると、加硫成形時におけるゴム表面への追従性が悪く、作業性に劣る。該フィルムの厚みは、より好ましくは２０〜１２０μｍである。ここで、フィルムの厚みは、ＪＩＳ  Ｃ２１５１に準拠して測定される値である。
【００２０】
上記（ｃ）に関し、算術平均表面粗さ（Ｒａ）が０．１μｍ以下の樹脂フィルムを用いることにより、剥離後のタイヤ表面の光沢度を飛躍的に向上することができ、黒色で光り輝く優れた外観を与えることができる。ここで、算術平均表面粗さ（Ｒａ）は、触針式表面粗さ計を用いて、ＪＩＳ  Ｂ０６０１（触針式表面粗さ測定器）の規定に準拠し測定される単位長さ当たりの表面凹凸程度の算術平均粗さである。
【００２１】
上記樹脂フィルムは、未加硫タイヤ外表面に貼付し、その状態で該未加硫タイヤを加硫成形することで、タイヤサイド部の外表面に剥離可能に設けられる。詳細には、所定の形状に裁断された上記樹脂フィルムを、加硫前のタイヤ（即ち、グリーンタイヤ）におけるサイド部（即ち、サイドウォール部）外表面の所定位置に貼付し、樹脂フィルムの貼付状態にて、該未加硫タイヤをタイヤ加硫成形型内で加硫成形することにより、上記樹脂フィルムがサイド部の外表面に剥離可能に設けられた空気入りタイヤが製造される。
【００２２】
樹脂フィルムは平滑な表面を有するので、粘着性を有する未加硫タイヤの表面と良好な接着性を維持することができ、加硫中の樹脂フィルムの位置ズレを防止することができる。樹脂フィルムの表面粗さが表裏両面で異なる場合には、算術平均表面粗さ（Ｒａ）が０．１μｍ以下である側の表面を未加硫タイヤの表面に貼付する。
【００２３】
かかる未加硫タイヤへの樹脂フィルムの貼付は、加硫成形型に未加硫タイヤをセットする前に当該未加硫タイヤに対して実施してもよく、あるいはまた、加硫成形型の所定位置に樹脂フィルムをセットしておき、加硫成形型内で型閉めとともに該樹脂フィルムが未加硫タイヤに貼付されるようにしてもよい。好ましくは、前者のように加硫成形型にセットする前の未加硫タイヤに樹脂フィルムを貼付することである。
【００２４】
未加硫タイヤの加硫成形自体は、常法に従い行うことができ、加硫成形型の構造についても特に限定されてない。加硫温度についても特に限定されないが、通常は１６０〜２００℃にて実施される。
【００２５】
このようにして得られた空気入りタイヤにおいては、上記樹脂フィルムがサイド部の外表面に剥離可能に設けられる。すなわち、樹脂フィルムは、加硫成形後にタイヤ本体から剥離できるように接着剤などをタイヤ表面との間で介在させることなく貼付されている。
【００２６】
そして、貼付された樹脂フィルムの平滑な表面は、加硫成形により、タイヤの外表面に実質的に同一の表面粗さ（Ｒａ）で転写されるので、樹脂フィルムを剥離した後のタイヤ表面は、上記樹脂フィルムと同様の好ましくは０．１μｍ以下という極めて平滑な算術平均表面粗さ（Ｒａ）を持つ。従って、タイヤサイド部の光の反射性を向上して、高い光沢度を発揮することができ、黒色に光り輝く優れた外観を付与することができる。
【００２７】
上記樹脂フィルムは、剥離してタイヤの使用に供されるものであるが、剥離のタイミングは、最終のユーザーにタイヤを提供する段階が好ましい。このようにタイヤ製造後の保管中や輸送中にも樹脂フィルムを貼付したままにすることで、かかる保管中や輸送中のキズや汚れの付着を防止することができる。また、最終のユーザーに渡すまでに長い期間放置された場合でも、樹脂フィルムの有する紫外線吸収剤の効果により、ゴムの劣化が抑制され、耐候性を向上することができる。また、樹脂フィルムにより空気と遮断されていることで、保管中のゴムの酸化劣化も防止することができる。
【００２８】
図１は、本発明の一実施形態に係る空気入りタイヤＴ１の半断面図である。このタイヤＴ１は、トレッド部２と、その両端からタイヤ半径方向内方に延びる左右一対のサイド部３と、該サイド部３の内端に連なりかつリムフランジに固着される左右一対のビード部４とで構成されている。この例では、ビードコア５の周りにカーカスプライ端が折り返し係止されたラジアル構造カーカス６と、このカーカス６のトレッド部２外周に配されたベルト層７を有する乗用車用ラジアルタイヤが示されている。
【００２９】
タイヤＴ１のサイド部３の外表面には、上記樹脂フィルム１０が剥離可能に設けられている。樹脂フィルム１０は、この例では、サイド部３の高さ方向の略全体において、タイヤ周方向の全周にわたってリング状に設けられている。
【００３０】
なお、タイヤＴ１のサイド部３の外表面には、メーカー名、ブランド名、タイヤサイズなどを示す文字、数字、記号や、タイヤ回転方向などの図形からなる標章（不図示）が一般に設けられる。
【００３１】
このようにサイド部３全体の広い範囲にわたって樹脂フィルム１０を設けることで、該フィルム剥離後における光沢度の高いゴム表面部分の面積を大きくして、外観の向上効果に優れるとともに、広い面積で耐候性を向上効果が得られる。
【００３２】
なお、樹脂フィルムの貼付箇所は、タイヤサイド部であれば、その範囲ないし大きさ、位置は特に限定されず、例えば、サイド部におけるタイヤ周方向の一部に設けてもよい。また、サイド部の高さ方向の比較的狭い範囲においてタイヤ周方向に全周にわたってリング状に設けてもよい。また、該樹脂フィルムを貼付することで上記標章を鏡面として形成するように、標章の輪郭に沿って裁断した樹脂フィルムを貼付するようにしてもよい。
【実施例】
【００３３】
以下、本発明の実施例を示すが、本発明はこれらの実施例に限定されるものではない。
【００３４】
サイドウォール用ゴム組成物として、天然ゴム（ＲＳＳ＃３）５０重量部、ブタジエンゴム（宇部興産（株）製「ＢＲ１５０Ｂ」）５０重量部、カーボンブラックＦＥＦ（東海カーボン（株）製「シーストＳＯ」）６０重量部、アロマオイル（ジャパンエナジー（株）製「Ｘ−１４０」）１０重量部、パラフィンワックス（日本精蝋（株）製「ＯＺＯＡＣＥ−０３５５」）２重量部、老化防止剤６Ｃ（大内新興化学工業（株）製「ノクラック６Ｃ」）２重量部、ステアリン酸（花王（株）製「ルナックＳ−２０」）２重量部、酸化亜鉛（三井金属鉱業（株）製「亜鉛華１号」）３重量部、硫黄（細井化学工業（株）製「５％油処理粉末硫黄」）２重量部、加硫促進剤ＮＳ（大内新興化学工業（株）製「ノクセラーＮＳ−Ｐ」）１．５重量部からなる配合処方にて、容量２００Ｌのバンバリーミキサーを使用して常法により混練し、ゴム組成物を調製した。
【００３５】
得られたゴム組成物をサイド部に適用した空気入りラジアルタイヤ（サイズ：２１５／６０Ｒ１６）を試作した。その際、下記表１に記載の熱可塑性樹脂フィルムを所定の大きさに裁断し、該フィルムを図１に示すように未加硫タイヤのサイド部外表面に貼り付け、貼り付けた状態でスチール製のタイヤ成型用金型にセットして、１７０℃×２０分の加硫条件で、各試作タイヤを加硫成形した。実施例１〜３で用いた樹脂フィルムは、紫外線吸収剤が練り込まれた樹脂フィルムであり、実施例４で用いた樹脂フィルムは、ディッピングによりフィルム表面に紫外線吸収剤を付与した樹脂フィルムである。
【００３６】
各フィルムの表面粗さを下記方法により測定した。また、得られた各試作タイヤについて、作業性を評価するとともに、樹脂フィルムの剥離後におけるゴム表面の光沢度を測定した。また、各試作タイヤに対応する試験サンプルについて耐候性を評価した。各測定ないし評価方法は以下の通りである。
【００３７】
［表面粗さ］
ＪＩＳ  Ｂ０６０１の方法に準拠し、（株）東京精密製の触針式表面粗さ計「Ｅ−３５Ａ」を使用して、樹脂フィルムの表面の算術平均表面粗さ（Ｒａ）を測定した。
【００３８】
［作業性］
樹脂フィルムの貼付時におけるシワの発生、加硫後のタイヤ（特に樹脂フィルムの貼付部）の出来ばえ、樹脂フィルムを剥がすときの裂け、剥がし易さなどを評価し、問題ない場合を「○」、問題ありの場合を「×」で評価した。
【００３９】
［光沢］
日本電色工業（株）製の光沢計「ＶＧ２０００」を使用し、ＪＩＳ  Ｚ８７４１の方法に準拠し、試作タイヤの樹脂フィルム貼付部における剥離後のゴム表面の６０°光沢度を測定した。測定は、タイヤ周方向で５箇所で実施し、その平均値を求めた。光沢度は値が大きいほど良い。
【００４０】
［耐候性］
上記ゴム組成物からなるゴム未加硫シートに下記表１記載の樹脂フィルムを貼付して加硫（１７０℃×２０分）し、得られた試験サンプルに対し、樹脂フィルムを貼付した側から紫外線蛍光灯に２４時間照射した（ＪＩＳ  Ｋ６２６６に準拠）。その後、樹脂フィルムを剥がしてから引っ張り試験（ＪＩＳ  Ｋ６２５１に準拠）を実施し、破断伸びの紫外線照射前後における変化を比較例１を１００とした指数で表示した。指数が大きいほど、破断伸びの変化が小さく、耐候性に優れることを示す。
【表１】
0005154161.tif 000002
【００４１】
結果は表１に示すとおりであり、実施例１〜４であると、作業性を損なうことなく、表面粗さの非常に小さなゴム表面を形成することができ、そのため、高い光沢度が得られて、黒色に光り輝く優れた外観のサイド部を形成することができた。また、実施例１〜４の樹脂フィルムは紫外線吸収剤を含むので、ゴムの劣化が抑制され、耐候性にも優れていた。
【００４２】
なお、比較例２では、樹脂フィルムの厚みが大きいものであったが、厚みを増しても耐候性には効果がなく、逆に、厚すぎることでゴム表面への追従性が悪化し、加硫後の出来ばえに問題があり、作業性に劣るものであった。また、融点の低いナイロンフィルムを用いた比較例３では、タイヤ加硫時にシワが発生し、光沢度に劣るものであった。
【図面の簡単な説明】
【００４３】
【図１】本発明の一実施形態に係る空気入りタイヤの半断面図である。
【符号の説明】
【００４４】
Ｔ１…空気入りタイヤ
３…サイド部
１０…樹脂フィルム
【図１】
0005154161.tif 000003